Improved carbonate polymer blends with reduced glossDisclosed is a carbonate polymer blend composition comprising (a) a carbonate polymer, (b) a propylene polymer, (c) a compatibilizing graft copolymer, (d) a polymer selected from a graft modified propylene polymer and/or an alpha-olefin carboxylic acid copolymer, and/or an olefin block copolymer, optionally (e) a filler, (f) optionally a thermoplastic resin other than (a), (b), (c), or (d) and (g) optionally one or more additive selected from stabilizers, pigments, mold release agents, flow enhancers, or antistatic agents. Said carbonate polymer blend composition has a good balance of physical properties, impact resistance, processability, and reduced gloss in molded articles.Carbonate polymer blend composition, it comprises:(a) carbonate polymer, its amount is for about 10 to about 90 weight parts;(b) propene polymer, its amount is for about 10 to about 90 weight parts;(c) consistency graft copolymer, its amount is for about 2 to about 30 weight parts;(d) polymkeric substance, its amount are for about 0.1 to about 25 weight parts, and described polymkeric substance is selected from:(i) propene polymer of graft modification; and/or(ii) alkene-polymers of carboxylic acid; and/or(iii) olefin block copolymers, it contains one or more hard segments and one or more soft chain segment, and described olefin block copolymers has:(iii.a) about 1.7 to about 3.5 weight-average molecular weight/number-average molecular weight ratio (mw/mn), at least one in degree centigrade fusing point (tm) and in the density (d) of gram/cubic centimetre (g/cc), wherein the numerical value of tm and d is corresponding to following relationship:t m＞-2002.9+4538.5 (d)-2422.2 (d) 2or t m＞-6553.3+13735 (d)-7051.7 (d) 2and/or (iii.b) about 1.7 to about 3.5 mw/mn, and be characterised in that in joule/gram (j/g) melting heat (δ h) and in degree centigrade the δ amount, promptly be defined as the δ t of the highest dsc (dsc) peak and the peak-to-peak temperature head of the highest crystal analysis classification (crystaf), wherein the numerical value of δ t and δ h has following relationship:for δ h greater than 0 and 130j/g at the most, δ t＞-0.1299 (δ h)+62.81, for δ h greater than 130j/g, δ t 〉=48 ℃,the accumulation polymkeric substance of wherein said crystaf peak use at least 5% is definite, andif the described polymkeric substance less than 5% has identifiable crystaf peak, then the crystaf temperature is 30 ℃; and/or(iii.c) with the compression moulding film of ethylene/alpha-olefin interpolymer at 300% strain and 1 elastic recovery rate in per-cent (re) that circulation is measured, with the density (d) that has in gram/cubic centimetre (g/cc), wherein work as ethylene/alpha-olefin interpolymer and be substantially free of crosslinked phase time, the numerical value of re and d satisfies following relationship:re＞1481-1629 (d); and/or(iii.d) when using the tref fractionation between 40 ℃ and 130 ℃ effusive molecule cut, it is characterized in that mole co-monomer content ratio effusive mole co-monomer content height at least 5% that compares random ethylene interpolymer cut between uniform temp that described cut has, the wherein said random ethylene interpolymer that compares has one or more identical comonomers and the melt index that has, density and mole co-monomer content (based on block polymer) are at the melt index of described ethylene/alpha-olefin interpolymer, density and the mole co-monomer content 10% in; and/or(iii.e) 25 ℃ storage modulus (g ' (25 ℃)) with at 100 ℃ storage modulus g ' (100 ℃)), wherein the ratio of g ' (25 ℃) and g ' (100 ℃) about 1: 1 to about 9: 1 scope, and/or(iii.f) when using the tref fractionation between 40 ℃ and 130 ℃ effusive molecule cut, be characterised in that described cut has at least 0.5 and about at the most 1 blockiness index and greater than about 1.3 molecular weight distribution mw/mn; and/or(iii.g) greater than 0 and about at the most 1.0 average block index with greater than about 1.3 molecular weight distribution mw/mn;(e) randomly, filler;(f) randomly, remove (a), (b), (c) or (d) thermoplastic resin in addition; with(g) randomly, one or more additives, described additive is selected from stablizer, pigment, releasing agent, flow improver additive or static inhibitor,wherein umber is based on the gross weight of described carbonate polymer blend composition.
감소된 광택을 갖는 개선된 카보네이트 중합체 블렌드(a) 카보네이트 중합체, (b) 프로필렌 중합체, (c) 상용화(compatibilizing) 그래프트 공중합체, (d) 그래프트 개질된 프로필렌 중합체 및/또는 알파-올레핀 카복실산 공중합체 및/또는 올레핀 블록 공중합체로부터 선택된 중합체, (e) 임의의 충전제, (f) (a), (b), (c) 또는 (d) 이외의 임의의 열가소성 수지 및 (g) 안정제, 안료, 이형제, 유동 향상제 또는 대전방지제로부터 선택된 임의의 하나 이상의 첨가제를 포함하는 카보네이트 중합체 블렌드 조성물이 개시된다. 상기 카보네이트 중합체 블렌드 조성물은 물리적 특성, 내충격성, 가공성 및 성형품에 있어서의 감소된 광택의 우수한 균형을 갖는다.(a) 약 10 내지 약 90중량부의 양의 카보네이트 중합체;(b) 약 10 내지 약 90중량부의 양의 프로필렌 중합체;(c) 약 2 내지 약 30중량부의 양의 상용화(compatibilizing) 그래프트 공중합체;(d) 하기로부터 선택되는 약 0.1 내지 약 25중량부의 양의 중합체: (i) 그래프트 개질된 프로필렌 중합체 및/또는 (ii) 올레핀-카복실산 공중합체; 및/또는 (iii) 하나 이상의 경질 세그먼트 및 하나 이상의 연질 세그먼트를 포함하는, 하기와 같은 특징을 갖는 올레핀 블록 공중합체: (iii.a) 약 1.7 내지 약 3.5의 중량 평균 분자량/수평균 분자량 비(Mw/Mn), 하나 이상의 융점(Tm) (단위: ℃) 및 밀도(d) (단위: 그램/입방 센티미터(g/cc)를 갖고, 여기서 Tm과 d의 수치는 하기 관계식에 대응함: Tm > -2002.9 + 4538.5(d) - 2422.2(d)2 또는 Tm > -6553.3 + 13735(d) - 7051.7(d)2; 및/또는 (iii.b) 약 1.7 내지 약 3.5의 Mw/Mn을 갖고, 융해열(ΔH) (단위: 줄/그램(J/g)) 및 최고 시차 주사 열량측정법(DSC) 피크와 최고 결정화 분석 분별(CRYSTAF) 피크 사이의 온도차로서 정의되는 델타 양(ΔT) (단위: ℃)에 의해 특징지워지고, 여기서 ΔT와 ΔH의 수치는 하기 관계식을 가짐: ΔT > -0.1299(ΔH) + 62.81 (ΔH가 0 초과 130J/g 이하인 경우), ΔT ≥ 48℃ (ΔH가 130J/g 초과인 경우) (여기서, CRYSTAF 피크는 5% 이상의 누적 중합체(cumulative polymer)를 사용하여 측정되며, 5% 미만의 중합체가 확인가능한 CRYSTAF 피크를 갖는다면, CRYSTAF 온도는 30℃이다); 및/또는 (iii.c) 에틸렌/알파-올레핀 인터폴리머의 압축-성형 필름을 사용하여 측정된 300% 변형률 및 1 사이클에서의 탄성 회복률(Re) (단위: %) 및 밀도(d) (단위: 그램/입방 센티미터(g/cc)를 갖고, 여기서 Re와 d의 수치는, 에틸렌/알파-올레핀 인터폴리머가 가교-결합된 상을 실질적으로 함유하지 않을 때, 하기 관계식을 만족함: Re > 1481-1629(d); 및/또는 (iii.d) TREF를 사용하여 분획화될 때, 40℃와 130℃ 사이에서 용출되는 분자 분획은 당해 분획이 동일한 온도들 사이에서 용출되는 필적할만한 랜덤 에틸렌 인터폴리머 분획의 것보다 5% 이상 더 높은 공단량체의 몰 함량을 갖고, 여기서 상기 필적할만한 랜덤 에틸렌 인터폴리머는 동일한 공단량체(들)를 갖고, 에틸렌/알파-올레핀 인터폴리머의 것의 10% 이내의 용융 지수, 밀도 및 공단량체 몰 함량(중합체 전체를 기준으로 함)을 가짐; 및/또는 (iii.e) 25℃에서의 저장 모듈러스(G'(25℃))와 100℃에서의 저장 모듈러스(G'(100℃))를 갖고, 여기서 G'(25℃) 대 G'(100℃)의 비는 약 1:1 내지 약 9:1의 범위임; 및/또는 (iii.f) TREF를 사용하여 분획화될 때, 40℃와 130℃ 사이에서 용출되는 분자 분획은 당해 분획이 0.5 이상 약 1 이하의 블록 지수 및 약 1.3 초과의 분자량 분포(Mw/Mn)를 가짐을 특징으로 함; 및/또는 (iii.g) 0 초과 약 1.0 이하의 평균 블록 지수 및 약 1.3 초과의 분자량 분포(Mw/Mn)를 가짐;(e) 임의의 충전제;(f) (a), (b), (c) 또는 (d) 이외의 임의의 열가소성 수지; 및 (g) 안정제, 안료, 이형제, 유동 향상제 또는 대전방지제로부터 선택된 임의의 하나 이상의 첨가제를 포함(여기서 부는 상기 카보네이트 중합체 블렌드 조성물의 총 중량을 기준으로 한다)하는, 카보네이트 중합체 블렌드 조성물.